"ポリオール、イソシアネート、触媒、発泡剤及び整泡剤を含むポリウレタンフォーム原料を発泡させた軟質ポリウレタンフォームからなる寝具用クッションにおいて、前記軟質ポリウレタンフォームは、反発弾性JISK6400-3準拠が50以上、25圧縮荷重JISK6400-2D法準拠が20N以下であることを特徴とする寝具用クッション。前記ポリオールが以下のA~Dの4種類からなり、A:水酸基価20~40mgKOH/g、分子量4000~9000、官能基数3、エチレンオキサイド含有量10~25のポリオールB:水酸基価20~115mgKOH/g、分子量1000~4000、官能基数2、エチレンオキサイド含有量5以下のポリオールC:水酸基価20~60mgKOH/g、分子量2000~5000、官能基数2、エチレンオキサイド含有量25~70のポリオールD:水酸基価40~80mgKOH/g、分子量2000~5000、官能基数3、エチレンオキサイド含有量50~90のポリオールA~Dの配合量重量部が、Aの配合量=40~65、Dの配合量=5~30AD/ABCD×100=60~80Bの配合量=10~20、Cの配合量=10~20BC/ABCD×100=20~40を満たすことを特徴とする請求項1に記載の寝具用クッション。本発明は前記の点に鑑みなされたものであって、寝返りがし易く、かつ体圧分散性が良く、構造が簡単で安価な寝具用クッションの提供を目的とする。請求項1の発明は、ポリオール、イソシアネート、触媒、発泡剤及び整泡剤を含むポリウレタンフォーム原料を発泡させた軟質ポリウレタンフォームからなる寝具用クッションにおいて、前記軟質ポリウレタンフォームは、反発弾性JISK6400-3準拠が50以上、25圧縮荷重JISK6400-2D法準拠が20N以下であることを特徴とする。請求項2の発明は、請求項1において、前記ポリオールが以下のA~Dの4種類からなり、A:水酸基価20~40mgKOH/g、分子量4000~9000、官能基数3、エチレンオキサイド含有量10~25のポリオールB:水酸基価20~115mgKOH/g、分子量1000~4000、官能基数2、エチレンオキサイド含有量5以下のポリオールC:水酸基価20~60mgKOH/g、分子量2000~5000、官能基数2、エチレンオキサイド含有量25~70のポリオールD:水酸基価40~80mgKOH/g、分子量2000~5000、官能基数3、エチレンオキサイド含有量50~90のポリオールA~Dの配合量重量部が、Aの配合量=40~65、Dの配合量=5~30AD/ABCD×100=60~80Bの配合量=10~20、Cの配合量=10~20BC/ABCD×100=20~40を満たすことを特徴とする。本発明の寝具用クッションを構成する軟質ポリウレタンフォームは、反発弾性JISK6400-3準拠が50以上と高反発性であるため、寝返り時の復元が速やかであり、復元時の反発力で寝返りを補助し、寝返りをし易くする。さらに、本発明の寝具用クッションを構成する軟質ポリウレタンフォームは、25圧縮荷重JISK6400-2D法準拠が20N以下と低硬度であるため、体圧分散性が良く、低反発ポリウレタンフォームと高反発ポリウレタンフォームと組み合わせる必要がないため、寝具用クッションの構造が簡単で安価なものになる。以下、本発明における実施形態について説明する。本発明の寝具用クッションは、ポリオール、イソシアネート、触媒、発泡剤及び整泡剤を含むポリウレタンフォーム原料を発泡させた軟質ポリウレタンフォームからなり、軟質ポリウレタンフォームが、反発弾性JISK6400-3準拠50以上、25圧縮荷重JISK6400-2D法準拠20N以下である。本発明において使用されるポリオールとしては、次に示す水酸基価OHV、分子量MW、官能基数、エチレンオキサイド含有量EO含有量を有するA~Dの4種類のポリオールが用いられる。なお本発明におけるポリオールの分子量は重量平均分子量である。A:水酸基価20~40mgKOH/g、分子量4000~9000、官能基数3、エチレンオキサイド含有量10~25のポリオールB:水酸基価20~115mgKOH/g、分子量1000~4000、官能基数2、エチレンオキサイド含有量5以下のポリオールC:水酸基価20~60mgKOH/g、分子量2000~5000、官能基数2、エチレンオキサイド含有量25~70のポリオールD:水酸基価40~80mgKOH/g、分子量2000~5000、官能基数3、エチレンオキサイド含有量50~90のポリオールまた、前記ポリオールA~Dの配合量重量部は、全ポリオールの合計量100重量部中、以下の量からなる。次の式においてAはポリオールAの配合量、BはポリオールBの配合量、CはポリオールCの配合量、DはポリオールDの配合量をそれぞれ示す。Aの配合量=40~65、Dの配合量=5~30AD/ABCD×100=60~80Bの配合量=10~20、Cの配合量=10~20BC/ABCD×100=20~40なお、ADはポリオールAとDの合計量であり、BCはポリオールBとCの合計量であり、ABCDは、ポリオールの全体量である。官能基数3のポリオールAは40重量部未満の場合、フォームセルが荒れて、フォーム形状をなさなくなり、一方、65重量部を超える場合、高硬度になりフォームのソフト感が無くなってしまう。官能基数3のポリオールDは、5重量部未満の場合、高硬度になりフォームのソフト感が無くなり、一方、30重量部を超える場合、フォームセルが荒れて、フォーム形状をなさなくなる。官能基数2のポリオールBは、10重量部未満の場合、シュリンクしてフォームにならず、一方、20重量部を超える場合、硬度がアップし、歪が悪くなってしまう。官能基数2のポリオールCは、10重量部未満の場合、硬度がアップし、歪が悪くなり、一方、20重量部を超える場合、シュリンクしてフォームにならない。さらに、官能基数3のポリオールの量ADが前記範囲未満であるすなわち官能基数2のポリオールの量BCが前記範囲を超えるとダウンしてフォームの体をなさなかったり、歪の悪いフォームになってしまい、逆に官能基数3のポリオールの量ADが前記範囲を超えるすなわち官能基数2のポリオールの量BCが前記範囲未満と高硬度になってソフト感がなくなってしまう。なお、前記ポリオールA~Dは、何れもポリエーテルポリオールが好ましい。前記4種類のポリオールA~Dを前記の量で組み合わせることにより、ポリウレタンフォームを反発弾性JISK6400-3準拠50以上、25圧縮荷重JISK6400-2D法準拠20N以下にすることができる。なお、反発弾性JISK6400-3準拠のより好ましい範囲は50~70であり、25圧縮荷重JISK6400-2D法準拠のより好ましい範囲は5~20Nである。本発明において使用されるイソシアネートとしては、イソシアネート基を2以上有する化合物であれば、特に限定されるものではなく、ポリウレタンフォーム用のものが使用可能であり、1種類の単独でも2種類以上の併用であってもよい。前記イソシアネートとしては、芳香族系、脂肪族系、脂環族系のイソシアネート化合物、及びこれらの変性物を挙げることができる。芳香族系イソシアネート化合物としては、ジフェニルメタンジイソシアネートMDI、粗製ジフェニルメタンジイソシアネート、トリレンジイソシアネートTDI、ナフタレンジイソシアネートNDI、p-フェニレンジイソシアネートPPDI、キシレンジイソシアネートXDI、テトラメチルキシレンジイソジアネートTMXDI、トリジンイソシアネートTODI等が挙げられる。脂肪族系イソシアネート化合物としては、ヘキサメチレンジイソシアネートHDI、リシンジイソシアネートLDI、リシントリイソシアネートLTI等が挙げられる。脂環族系イソシアネート化合物としては、イソホロンジイソシアネートIPDI、シクロヘキシルジイソシアネートCHDI、水添化XDIH6XDI、水添化MDIH12MDI等が挙げられる。変性イソシアネート化合物としては、イソシアネート化合物のウレタン変性体、2量体、3量体、カルボジイミド変性体、アロファネート変性体、ビュレット変性体、ウレア変性体、イソシアヌレート変性体、オキサゾリドン変性体、イソシアネート基末端プレポリマー等が挙げられる。なお、環境規制の点からは、MDI系及びその変性体のイソシアネートがより好ましい。前記イソシアネートの配合量は、イソシアネートインデックスが70~100となる量が好ましい。イソシアネートインデックスが70未満の場合、歪耐熱湿熱が悪化し、一方100を超えるとフォームが高硬度になりソフト感が得られない。なお、イソシアネートインデックスは、ポリウレタンフォーム原料中の活性水素基例えば、ポリオールの水酸基、発泡剤として用いられる水などの活性水素基の合計に対するイソシアネートのイソシアネート基の当量比を百分率で示す値であり、ポリウレタフォームの分野で使用されている指標である。本発明において使用される触媒としては、ポリオールとイソシアネートのウレタン化反応を促進するものであり、ポリウレタンフォーム用として用いられるアミン系触媒、金属触媒を挙げることができる。アミン系触媒としては、具体的には、N,N-ジメチルシクロヘキシルアミン、N,N-ジメチルベンジルアミン、N,N-ジメチルアミノエタノール、NN ́N ́-トリメチルアミノエチルピペラジン、トリエチレンジアミン等が用いられる。金属触媒としては、スタスオクトエートやジブチルチンジラウレート等の錫触媒やフェニル水銀プロピオン酸塩あるいはオクテン酸鉛等を挙げることができる。触媒の量は、ポリオール100重量部に対して0.1~0.7重量部程度である。本発明において使用される発泡剤としては、水、炭化水素、ハロゲン系化合物等を挙げることができ、これらの中から1種類でもよく、又2種類以上でもよい。前記炭化水素としては、シクロペンタン、イソペンタン、ノルマルペンタン等を挙げることができる。又、前記ハロゲン系化合物としては、塩化メチレン、トリクロロフルオロメタン、ジクロロジフルオロメタン、ノナフルオロブチルメチルエーテル、ノナフルオロブチルエチルエーテル、ペンタフルオロエチルメチルエーテル、ヘプタフルオロイソプロピルメチルエーテル等を挙げることができる。これらの中でも発泡剤として水が特に好適である。前記発泡剤の配合量は、ポリオールを100重量部に対して2.0~3.0重量部程度が好ましい。本発明において使用される整泡剤としては、ポリウレタンフォームに用いられるものであればよく、シリコーン系整泡剤、含フッ素化合物系整泡剤および公知の界面活性剤を挙げることができる。前記整泡剤の配合量は、ポリオールを100重量部に対して0.4~1.5重量部程度が好ましい。前記ポリウレタンフォーム原料には、その他の添加剤が適宜配合される。適宜配合される添加剤としては、難燃剤、着色剤、充填剤等を挙げることができる。前記ポリウレタンフォームは、前記ポリオール、イソシアネート、触媒、発泡剤、整泡剤及び適宜の添加剤を含むポリウレタンフォーム原料を攪拌混合して反応させる公知の発泡方法によって製造することができる。発泡方法には、スラブ発泡とモールド発泡とがあり、何れの成形方法でもよい。スラブ発泡は、混合したポリウレタンフォーム原料をベルトコンベア上に吐出し、大気圧下、常温で発泡させる方法であり、一方、モールド発泡は、混合したフォーム原料をモールド成形型に充填してモールド内で発泡させる方法である。なお、前記ポリウレタンフォームは、寝具の種類に応じた形状、寸法等とされる。例えば、ベッド用クッションの場合には所定厚みの板状体等とされ、また枕用クッションの場合には、所定の枕形状とされる。さらに、枕用クッションの場合には、上下あるいは横方向等に貫通孔を形成して通気性を高めてもよい。以下のポリオール、触媒、整泡剤、発泡剤及びイソシアネートを表1及び表2に示す量で調製したポリウレタンフォーム原料を混合撹拌し、寸法500×350×80mmのキャビティを有する型に1100g充填し、発泡させることによりポリウレタンフォームを作成し、実施例及び比較例の寝具用クッションを得た。ポリオールA:官能基数3、分子量7000、水酸基価24mgKOH/g、エチレンオキサイド含有量15、品名;EP-901、三井化学株製ポリオールB:官能基数2、分子量2000、水酸基価56mgKOH/g、エチレンオキサイド含有量0、品名;D-2000、三井化学株製ポリオールC:官能基数2、分子量4000、水酸基価28mgKOH/g、エチレンオキサイド含有量50、品名;ポリオールNo.33、三洋化成工業株製ポリオールD:官能基数3、分子量3400、水酸基価50mgKOH/g、エチレンオキサイド含有量80、品名;FA-103、三洋化成工業株製ポリオールE:官能基数3、分子量5000、水酸基価36mgKOH/g、エチレンオキサイド含有量18、品名;FA-703、三洋化成工業株製ポリオールF:官能基数3、分子量5000、水酸基価28mgKOH/g、エチレンオキサイド含有量13、グラフトポリオール、品名;FA-728R、三洋化成工業株製ポリオールG:官能基数3、分子量670、水酸基価250mgKOH/g、エチレンオキサイド含有量0、品名;G-700、株アデカ製ポリオールH:官能基数3、分子量1700、水酸基価100mgKOH/g、エチレンオキサイド含有量90、セルオープナー、品名;MF-19T、三井化学株製触媒:トリエチレンジアミン33、ジプロピレングリコール67、品名;DABCO33LV、エアープロダクツジャパン製整泡剤A:シリコーン系整泡剤、品名;SZ1346E、東レダウコーニング社製整泡剤B:シリコーン系整泡剤、品名;SF2969、東レダウコーニング社製発泡剤:水イソシアネートA:MDI、NCO=29.9、品名;S-6564、huntsman社製イソシアネートB:MDI、NCO=44.6、品名;TM-8020、BASF社製このようにして得られた各実施例及び比較例の寝具用クッションに対して、密度kg/m3、JISK7222:1999準拠、25圧縮荷重N、JISK6400-2D法準拠、反発弾性、JISK6400-3準拠、通気性L/min、ASTMD3574準拠、50°C、95RH、50圧縮の湿熱歪、JISK6400準拠を測定し、また発泡後のポリウレタンフォームの形状を目視で判断した。測定結果及び判断結果を表1及び表2の下部に示す。なお、発泡後のポリウレタンフォームの形状については、シュリンク収縮及びボイド中空部が全く無い良好な外観の場合に◎、シュリンク収縮又はボイド中空部が僅かに存在する場合に○、シュリンクやボイドが顕著に見られる場合、あるいは発泡途中でダウンした場合には、成形不良と判断してその内容を記載した。また、シュリンクやボイドが著しかったもの、あるいはダウンしたものは、密度、25圧縮荷重、反発弾性及び通気性について正確に測定できないため、測定を行わなかった。実施例1~6の寝具用クッションは、25圧縮荷重が11~20Nと低硬度であり、かつ反発弾性が50~65と高反発であった。さらに実施例1~6の寝具用クッションは通気性が良好で湿熱歪が小さく、フォーム形状成形状態が良好であった。一方、比較例1の寝具用クッションは、ポリオールがポリオールAのみからなり、25圧縮荷重が51Nと高硬度、かつ反発弾性が65と高反発であり、通気性が劣っていた。比較例2の寝具用クッションは、ポリオールがポリオールAとポリオールBのみからなり、25圧縮荷重が35Nと中程度の硬度、かつ反発弾性が53と高反発であり、通気性及び湿熱歪が劣っていた。比較例3の寝具用クッションは、ポリオールがポリオールEとポリオールFのみからなり、25圧縮荷重が60Nと高硬度、かつ反発弾性が60と高反発であり、通気性が劣っていた。比較例4の寝具用クッションは、ポリオールにE~Hを使用したものであり、25圧縮荷重が10Nと低硬度、かつ反発弾性が5と低反発であり、通気性が劣っていた。比較例5は、ポリオールA~Dを使用し、ポリオールAを本発明の範囲よりも少にすると共にポリオールDを本発明の範囲よりも多くしたものであり、ボイドが著しく、良好に発泡できなかった。比較例6の寝具用クッションは、ポリオールA~Dを使用し、ポリオールAを本発明の範囲よりも多くすると共にポリオールDを本発明の範囲よりも少なくしたものであり、25圧縮荷重が30Nと中程度の硬度、かつ反発弾性が52と高反発であり、通気性が劣っていた。比較例7の寝具用クッションは、ポリオールとしてポリオールA、B、Dの3種類使用したものであり、25圧縮荷重が31Nと中程度の硬度、かつ反発弾性が43と中程度の反発であり、通気性及び湿熱歪が劣っていた。比較例8は、ポリオールとしてポリオールA、C、Dの3種類使用したものであり、シュリンクし、良好に発泡できなかった。比較例9は、ポリオールA~Dを使用し、ポリオールAを本発明の範囲よりも少にすると共にポリオールBを本発明の範囲よりも多くしたものであり、発泡途中でダウンし、良好に発泡できなかった。比較例10は、ポリオールA~Dを使用し、ポリオールAを本発明の範囲よりも少にすると共に、ポリオールCを本発明の範囲よりも多くしたものであり、25圧縮荷重が18Nと低硬度、かつ反発弾性が38と中程度の反発であり、通気性及び湿熱歪が劣っていた。比較例11は、ポリオールとしてポリオールEとポリオールFを使用したものであり、比較例3のインデックスを下げたものであるが、25圧縮荷重が50Nと高硬度のままであり、かつ反発弾性が51と高反発であり、通気性及び湿熱歪が劣っていた。また、実施例1~6及び比較例1~4、比較例6、7、10、11の寝具用クッションを寸法500×350×80mmの枕形状に作成し、寝具用クッションに頭を載置して使用感を判断した。その結果、全ての実施例は、頭を動かさない通常時における支持性及び適度な感触があり、また寝返りにより頭の向きを変えた際に、頭が上がる側ではクッションポリウレタンフォームが速やかに復元して反発弾性力により頭の回転を助け、一方、頭によって押される側ではクッションポリウレタンフォームが低硬度のため、容易に変形し、抵抗が少なかった。それに対して、ポリウレタンフォームの25圧縮荷重が高く、硬い比較例1~3、6、7、11は、枕の沈み込み感が少なく、頭の支持性に劣っていた。また、25圧縮荷重及び反発弾性の何れも低い従来の低硬度低反発タイプの比較例4及び25圧縮荷重が低く、反発弾性が実施例よりも低い比較例10については、頭の向きを変えた際に、頭が上がる側でクッションポリウレタンフォームの復元が遅く、クッションの復元反発力による助けが得られなかった。また、実施例1と低硬度低反発タイプの比較例4の寝具用クッションについて温度依存性を調べるため、-10°C~30°Cの範囲で25圧縮荷重JISK6400-2D法準拠を測定し、20°Cに対する25圧縮荷重の比率を計算した。測定結果は図1に示す通りであり、実施例1では-10°C~30°Cの範囲で25圧縮荷重が殆ど変化がなかったのに対し、比較例4では、-10°Cの25圧縮荷重が20°Cの25圧縮荷重に対して約320となった。このことから、実施例1では温度依存性が低く、冬季でも硬くならずに使用感が損なわれることがないのに対し、比較例4では温度依存性が高く、冬季では硬くなって使用感蝕感が損なわれることがわかる。また、実施例1と高硬度高反発タイプの比較例3及び低硬度低反発タイプの比較例4の寝具用クッションについて、使用時に頭部等と接触する部分における沈み込みによる頭部等の支持性を調べるため、荷重-たわみ試験JISK6400-2B法準拠を行った。図2は測定結果を示す荷重-たわみ曲線であり、圧縮初期の圧縮荷重が、実施例1では小さいのに対して、比較例3及び比較例4では大きかった。このことから、実施例1では、使用時に頭部等と接触する部分が十分に沈み込んで頭部等に対する高い支持性が得られるのに対し、比較例3及び比較例4では、使用時に頭部等と接触する部分で抵抗があり、頭部等に対する支持性が実施例1よりも低いことがわかる。また、実施例1と高硬度高反発タイプの比較例3について、体圧分散性を調べるため、サイズ400×400×40mmにしたサンプルを布製の袋体に収納したものを、ボンネル上に敷いて頭部の体圧分散テストを行った。体圧分散テストは、ビジュアルマットニッタ株式会社製装置を用い、頭部を実際に載置した際の圧力分布を調べた。テストの結果は、図3に示すように、高硬度高反発タイプの比較例3については高い圧力を示す赤色の部分が多いのに対し、実施例1では高い圧力を示す赤色の部分が少なく、頭部の体圧が良好に分散されているのがわかる。このように、本発明によれば、寝返りがし易く、かつ体圧分散性が良く、構造が簡単で安価な寝具用クッションを得ることができる。なお、本発明の寝具用クッションは枕用に限られず、ベッド用であってもよい。"